Brevet FR2868602A1 — publié le 20051007

CIRCUIT DE DETECTION PHOTONIQUE A STRUCTURE MESA DESCRIPTION DOMAINE TECHNIQUE ET ART ANTERIEUR L'invention présente concerne la réalisation d'un circuit de détection de rayonnement, notamment de type infra rouge, pour une longueur d'onde par exemple supérieure à 12m. Un tel circuit est par exemple de type 10 photovoltaïque. Un circuit de détection se présente sous forme d'une matrice de pixels, où chaque pixel compte au moins un photo détecteur. Dans la cas d'un détecteur multi-spectral, chaque pixel contient au moins deux photo détecteurs, sensibles à des longueurs d'onde différentes. Le circuit de lecture assemblé avec un circuit de détection forme un système de détection. Différentes technologies peuvent être utilisées pour les photo-détecteurs, ces différentes technologies correspondant à des architectures et à des performances différentes. Dans la détection IR, les détecteurs photovoltaïques sont parmi les techniques les plus performantes, en concurrence, principalement, avec les détecteurs bolométriques ou à multi puits quantiques (MQWIP). Un pixel dans un circuit de détection photovoltaïque contient au moins une jonction en matériaux semi-conducteurs ayant des dopages différents, par exemple une photodiode p-n. Le matériau semi-conducteur peut, par exemple, être de type Hg (l-x) CdxTe avec une composition adaptée pour ajuster la longueur d'onde de coupure du détecteur, ),c. Le circuit de détection est conçu de sorte que chaque pixel détecte le rayonnement incident sur une surface associée au pixel, ce qui impose que les photoporteurs, créés par le rayonnement incident à l'intérieur du pixel, ne soient collectés que par la jonction associée au pixel. Une interférence électrique se produit dans le cas où les photo-porteurs générés dans un pixel sont détectés par une jonction d'un pixel adjacent. De manière connue, la minimisation de ces interférences électriques est assurée par la séparation physique des pixels, en gravant des tranchées autour des pixels. Chaque pixel forme dans ce cas un mesa . Dans une autre approche, dite planar , les jonctions ont une extension spatiale limitée à l'intérieur de chaque pixel, mais les pixels ne sont pas separés physiquement par la gravure. Les interférences électriques sont dans ce cas limitées, du fait d'un phénomène de confinement, mais restent non nulles. Dans des applications mono-spectrales ou multi-spectrales nécessitant une interférence électrique faible, il est avantageux d'utiliser des pixels en forme de mesa. Par contre, la gravure des mesas introduit des multiples défauts qui dégradent le fonctionnement des diodes. La dégradation est, en partie, le résultat du mauvais contrôle des propriétés électriques des surfaces des flancs des mesas. Cette mauvaise définition peut engendrer des courants de fuite et des fluctuations des propriétés optoélectroniques intra et inter-diodes. En particulier, la région de la jonction est très sensible aux perturbations. Les défauts introduits par la gravure sont, de manière générale, plus importants pour des jonctions définies dans des matériaux ayant des largeurs de bande interdite étroites et une longueur d'onde de coupure de valeur élevée. Les circuits de détection de type multi spectral , photovoltaïques, peuvent être classés en deux catégories, dépendant de la configuration des photodiodes dans les pixels. L'approche en série propose d'utiliser une structure où les deux diodes d'un pixel, ayant des longueurs d'onde de coupures différentes, /1 et ss12, par exemple /11=5pm et 22=10}ssm, sont connectées en série. Les valeurs exactes de 2i et 22 sont choisies en fonction de l'application du circuit de détection. Une réalisation d'un tel composant est donnée dans le document US5113076A. Le principe général de cette approche consiste à créer deux jonctions p/n qui collectent des photo-porteurs générés dans deux matériaux semiconducteurs avec des largeurs de bande interdite différentes, et par conséquent, des longueurs d'onde de coupure différentes. Les matériaux peuvent, par exemple, être de type Hg(l-x)CdxTe avec des compositions différentes en Cd. Une détection avec des bandes de longueur d'ondes différentes est possible pour chaque jonction, si la structure est arrangée de sorte que la jonction, qui collecte les photo-porteurs du matériau et ayant la longueur d'onde de coupure la plus courte, /1.1, est la plus proche de celle de la source de photons. Dans une matrice de pixels avec les jonctions en série, les pixels sont separés physiquement pour éviter un court-circuit électrique entre les diodes et pour que la collection de chaque jonction soit localisée. Pour ce faire, les pixels sont en général gravés en forme de mesa. L'avantage avec l'approche en série est qu'il n'est nécessaire de n'utiliser qu'une interconnexion par pixel, pour lier le circuit de lecture au circuit de détection. Une densité de pixel maximale, limitée par la densité d'interconnections, est ainsi possible. Comme pour les détecteurs mono spectraux en forme de mesa, l'inconvénient principal avec l'approche en série réside dans les défauts introduits par la gravure des mesas. Une autre approche, dite indépendante , propose d'utiliser un empilement des jonctions dans le pixel, où les jonctions sont connectées électriquement de façon indépendante ou partiellement indépendante. Cette approche indépendante est caractérisée par l'utilisation de deux interconnections par pixel, qui permet de lire les deux jonctions en même temps, en cohérence temporelle. Cependant, le doublement des interconnections donne une limite de pas minimal qui est plus grande que pour l'approche en série. EXPOSE DE L'INVENTION La présente invention propose une structure de pixel, applicable dans le cas mono et bi spectral, qui permet de réduire les problèmes introduits par la gravure, par le contrôle des propriétés électriques des surfaces des flancs des mesas. Des diodes plus reproductibles et moins défectueuses peuvent ainsi être réalisées. L'invention permet d'améliorer les performances des photodiodes dans une matrice de pixels formant un circuit de détection de rayonnement infrarouge. Chaque pixel contient au moins un détecteur photovoltaïque, constitué de deux régions de matériau 20 semi-conducteur de dopage différent, formant une diode p-n. L'absorption des photons et la création des photoporteurs sont, de préférence, concentrés dans une des deux régions, appelée la région collectrice. Chaque pixel contient au moins une face issue de la gravure des matériaux semi-conducteurs. Selon l'invention, pour éliminer les problèmes causés par la gravure, les faces gravées des pixels sont de dopage opposé par rapport à la région collectrice. L'invention a tout d'abord pour objet un dispositif de détection photonique, de type MESA, comportant au moins une première jonction, qui comporte 30 elle - même une première couche collectrice, des flancs formés ou gravés dans cette couche collectrice, caractérisé en ce que ces flancs comportent, au moins partiellement une couche de dopage opposé au dopage de la première couche collectrice. Par exemple, si la région collectrice est dopée p, les faces gravées sont dopées n. Le dispositif peut aussi comporter une deuxième couche en matériau semiconducteur, de type de dopage différent de celui de la première couche collectrice. La couche de dopage, qui recouvre les flancs, peut alors former la première jonction avec la couche collectrice ou compléter ou prolonger cette première jonction. Un contact électrique peut être pris sur la première couche ou sur la couche de dopage des flancs, ou sur la deuxième couche en matériau semiconducteur, de type de dopage différent de celui de la première couche collectrice. Un dispositif selon l'invention peut en outre comporter une deuxième jonction, dans laquelle des flancs sont formés ou gravés. La deuxième jonction comporte par exemple une deuxième couche collectrice. Les flancs formés dans la deuxième jonction peuvent ne pas comporter une couche de dopage opposé au dopage de la deuxième couche collectrice ou, au contraire, comporter au moins partiellement une couche de dopage opposé au dopage de la deuxième couche collectrice. Les deux jonctions ont de préférence des longueurs d'onde de coupure différentes. Une couche barrière peut être formée ou disposée entre la première et la deuxième couche, la largeur de sa bande interdite étant supérieure aux largeurs des bandes interdites des deux couches. Au moins une couche barrière peut être prévue sur un côté de la première couche collectrice. Cette couche de barrière peut être en contact avec, et de même dopage que, la région collectrice. De préférence, elle a une largeur de bande interdite plus grande que celle de la première couche 15 collectrice. La présence de cette barrière permet d'éviter la présence de l'extrémité d'une jonction p-n à l'interface entre un matériau avec un gap étroit et un isolant. La barrière permet aussi, dans certaines réalisations de l'invention, de réduire les interférences électriques. Un contact peut être pris sur la première couche collectrice à travers la couche barrière. L'invention concerne également un procédé de réalisation d'un dispositif de détection photonique, de type MESA, comportant: - la formation d'au moins une première jonction, comportant elle - même une première couche 30 collectrice, - la formation de flancs dans cette couche collectrice, et, à la surface des flancs, d'une couche de dopage opposé au dopage de la première couche collectrice. La jonction peut comporter en outre une deuxième couche en matériau semiconducteur, de type de dopage différent de celui de la première couche collectrice. Un contact peut être formé sur la première couche. Le procédé peut en outre comporter une étape de formation d'un contact électrique avec la deuxième couche en matériau semi-conducteur. Une étape de formation d'un contact électrique avec la couche de dopage, formée à la surface des flancs, peut également être réalisée. L'inversion des flancs peut quant à elle être réalisée par gravure, ou par implantation ou par diffusion. Le procédé peut en outre comporter la formation d'une deuxième jonction, dans au moins une deuxième couche collectrice et la formation de flancs dans cette deuxième couche collectrice, à la surface desquels une couche de dopage opposé au dopage de la deuxième couche collectrice peut être réalisée. Une étape de formation d'une couche barrière peut également être prévue. Un contact électrique peut être pris avec la première couche collectrice à travers la couche barrière. BREVE DESCRIPTION DES FIGURES - Les figures 1 et 3 représentent des modes de réalisation d'un dispositif selon l'invention. - Les figures 2 et 4 représentent des dispositifs connus de l'art antérieur, - Les figures 5-8 représentent des dispositifs de type bi-spectral conformément à l'invention, - Les figures 9A-10C représentent des 10 étapes de réalisation de dispositifs selon l'invention. DESCRIPTION DE MODES PARTICULIERS DE REALISATION Une première réalisation mono spectrale de l'invention est illustrée sur la figure 1. Dans cette réalisation, les pixels sont en 15 forme de mesa. Une jonction est partiellement formée entre une région collectrice dopée 2 et une couche 1 de dopage opposé à celui de la région 2, située au dessous de la région collectrice. La gravure des mesas est effectuée de manière suffisamment profonde pour déboucher dans la couche inférieure 1: une jonction qui se termine dans l'interface gravée est mal définie, ce qui peut amener des fuites en surface; la gravure prononcée dans la couche 1 permet d'éviter cette situation. En effet, le dopage des faces gravées, donc des flancs 5 des mesas, étant opposé à celui de la région collectrice 2, la jonction 4 peut alors s'étendre de façon continue de la couche 1 jusqu'à la surface 50 des mesas. L'inversion du dopage des flancs par rapport à celui de la couche 2 collectrice permet de contrôler les propriétés électriques de ces flancs et d'éliminer une éventuelle perturbation sur la collection des photoporteurs. Dans ce mode de réalisation, l'invention permet aussi d'éliminer la présence d'une jonction qui se termine à une interface gravée avec des propriétés électriques mal définies, telle qu'illustrée par la région encerclée 9 sur la figure 2 qui représente une structure mésa selon l'art antérieur. Une telle jonction peut amener des fuites entre mésas ou pixels voisins. Une couche de barrière 3 est, dans cette réalisation de l'invention, placée au dessus de la couche 2 collectrice, de telle façon que la jonction, formée entre les faces gravées et la région collectrice 2, se termine, en haut de la structure, dans une région formant barrière aux porteurs. Ceci évite que la jonction se termine à l'interface entre un semi- conducteur à faible gap et un isolant. Dans le cas où la couche 2 a une composition en CdxHg(1-x)Te, par exemple avec 0,2 0,5. Une 25 transition progressive entre la composition de la couche 2 et de la couche barrière 3 peut même être réalisée. Une telle variation de composition modifie la valeur du gap (ou bande interdite), ce qui modifie le comportement électrique. Les pixels sont protégés par une couche de passivation 6 et sont connectés à un circuit de lecture à travers un contact métallique 7, et une bille d'Indium 8. Une autre réalisation mono spectrale de 5 l'invention est illustrée sur la figure 3. Dans cette réalisation les pixels sont aussi en forme de mesa. La jonction est partiellement formée entre une région collectrice dopée 10 et une couche 11, de type de dopage opposé au type de dopage de la région collectrice 10, située au-dessus de cette région collectrice. La région collectrice 10 est située au dessus d'une couche barrière dopée 12, de même type de 15 dopage que la région collectrice. Par exemple les régions 10 et 12 sont toutes deux à base de CdxHg(1-x)Te, par exemple avec 0,2 0,5 pour la couche 12. L'effet obtenu est celui déjà indiqué ci- dessus. La gravure des mesas est effectuée de manière suffisamment profonde pour déboucher dans la couche barrière 12. Le dopage de la couche 53 en surface des flancs des mesas 13, est inversé par rapport au dopage de la région collectrice 10. Est ainsi formée une jonction 14 qui s'étend depuis la surface des mesas jusqu'à la couche barrière 12. L'inversion du type de dopage des flancs 13, ou de la couche 53 située sur ces flancs, par rapport au type de dopage de la région collectrice 10, permet de contrôler les propriétés électriques des flancs et d'éliminer leur influence sur la collection des photo-porteurs. La couche barrière 12 permet de terminer la jonction, formée entre les faces gravées 13 et la région collectrice 10, par une région avec une largeur de bande interdite élevée, moins sensible aux perturbations. Elle permet aussi de réduire les interférences électriques entre mésas ou pixels voisins. Les pixels sont protégés par une couche de passivation 15 et sont connectés à un circuit de lecture à travers un contact métal 16, et une bille d'Indium 17. Dans cette réalisation de la figure 3, l'invention permet aussi d'éliminer la présence d'une jonction à proximité de la gravure, tel qu'illustré par la région encerclée 18 sur la figure 4, qui correspond à un dispositif connu de l'art antérieur, dans lequel il n'y a pas d'inversion de dopage des faces gravées par rapport à la région collectrice. Dans une réalisation bi-spectrale de l'invention, chaque pixel dans la matrice est constitué de deux photodiodes de longueurs d'onde de coupure 22 et 21 différentes entre elles, et connectées entre elles en configuration série tête-bêche, selon l'approche en série. Le schéma électrique équivalent d'un pixel bi-spectral selon l'invention est illustré sur la figure 5, représentant un pixel en configuration n-pn, un rayonnement incident étant représenté par trois flèches. La figure 6 illustre une telle réalisation bi-spectrale de l'invention, en configuration n-p-n. Une couche fortement dopée (ici: n+ ) 19 est placée en bas de la structure et est destinée à être au plus proche de la source de photons ou tournée vers cette source. Cette couche 19 forme une première jonction p-n avec une couche 21, de type de dopage opposé à celui de la couche 19 (ici: de type p), ayant une longueur de coupure /11, par exemple /11=5}ssm, d'où provient l'essentiel de la collection des photo-porteurs de la première photodiode. La couche 21 est séparée d'une autre couche 23, de même type de dopage que la couche 21, collectant des photo- porteurs, avec une longueur de coupure).2>À,1, par exemple 2 2=10pm. Cette séparation est assurée par une couche barrière 22, (ici: dopée p) et ayant un grand gap. Une région 20, de type de dopage opposé à celui de la couche 23, forme une jonction avec cette couche 23, permettant de collecter les photo- porteurs issus d'un rayonnement d'une longueur d'onde)L dans une bande 2t, 1 La couche de barrière 22 permet de séparer la collection des photoporteurs des deux jonctions. La couche 22 présente le même type de dopage que les couches 21 et 23 (donc soit n soit p), mais avec un gap plus grand que les gaps des couches 21 et 23. La couche 22 est conductrice, mais avec une barrière de potentiel (créée par le gap) permettant d'empêcher les porteurs créés dans la couche 21 (respectivement 23) d'être collectés par la couche 23 (respectivement 21). La structure est passivée avec un isolant 5 26 ayant des ouvertures 29 qui permettent de prendre des contacts électriques avec la région 20 par le dépôt d'un métal 27. L'interconnexion avec un circuit de lecture se fait par exemple avec des billes d'indium 28 en contact avec le dépôt métallique 27. Selon l'invention, on contrôle les propriétés électriques des matériaux sur les flancs 24 et 25 en inversant le dopage de ces matériaux par rapport aux régions collectrices 21 et 23. L'inversion peut être obtenue lors de la 15 gravure ou par implantation. Dans la réalisation proposée en figure 6, on a ainsi deux jonctions par pixel. Pour le pixel de la bande /I1, la jonction formée entre les couches 19 et 21 s'étend ainsi sur les 20 flancs, jusqu'à la barrière 22. Pour le pixel de la bande 22, la jonction formée entre la région 20 et la couche 23 s'étend jusqu'à la barrière 22. Les deux jonctions sont séparées par la 25 région barrière 22, de type de dopage non inversé par rapport à celui des couches 21, 23. Les propriétés électriques de la surface périphérique 30 de cette région non inversée sont de préférence bien contrôlées, puisque les deux jonctions sont à proximité l'une de l'autre. Ce contrôle est simplifié puisque cette zone 30 se situe dans une couche à grand gap (la couche barrière 22). Selon l'invention, l'extension de la jonction par l'inversion des flancs permet d'obtenir un gain de performance en terme de dispersion de courants et de réduction des défauts. Pour des pixels avec une surface gravée non inversée, la réflectivité et le piégeage des photo-porteurs varient d'un pixel à l'autre, créant ainsi de la dispersion. Dans la présente invention, au contraire, la jonction formée par la surface inversée va collecter tous les photo-porteurs incidents sur les flancs des mesas. La dispersion en courant est donc réduite par le contrôle et par l'inversion des propriétés électriques des flancs. L'invention permet aussi de réduire des courants de fuite qui peuvent être générés dans une structure non inversée, si la jonction s'étend jusqu'à une région où les propriétés électriques sont mal contrôlées. Le contrôle des propriétés électriques des flancs de la diode du bas (jonction 19-21 sur la figure 6) est en général moins critique du fait de la plus grande stabilité des matériaux avec une longueur de coupure plus courte. L'invention concerne donc aussi un mode de réalisation où le dopage des flancs 24 de mesa de la diode du bas (jonction 19-21) n'est pas inversé. Une telle réalisation est illustrée en 30 figure 7. Cette solution permet de relâcher des contraintes sur la fabrication des pixels. Seuls les flancs de mesa de la couche 23 sont recouverts d'une couche 25 dont le dopage est inversé par rapport à celui de cette couche 23. Selon encore une autre réalisation bi-spectrale de l'invention on prend un contact métallique sur le flanc de mesa, évitant ainsi de former une région n, ou de dopage inversé par rapport à celui de la couche collectrice 23, en haut du mesa. Une telle réalisation est illustrée sur la figure 8. Dans ce cas la région 20 (dopée n dans cet exemple) de la figure 6 est remplacée par une couche barrière 31 (dopée p dans cet exemple), donc de même type de dopage que la couche collectrice 23, mais avec un gap plus important. Par exemple, si on reprend les compositions en CdxHg(1-x)Te déjà évoquées, la couche barrière 31 pourra avoir un dopage x en Cd (par exemple avec x > 0,5) plus important que celui de la couche 23, par exemple avec 0,2 Le contact est pris sur le flanc 25 du mesa, avec la couche 55 qui recouvre ce flanc et qui est de type de dopage inverse de celui de la couche collectrice 23: la diode de détection est alors formée par la couche collectrice 23 et par la couche 50 qui recouvre le flanc du mésa. Ce mode de réalisation est également possible en mono spectral. Selon encore une autre réalisation de 30 l'invention, les dopages des différentes régions sont inversés: pour tous les modes de réalisation expliqués, on peut inverser les types de dopage indiqués pour toutes les couches. En ce qui concerne le matériau utilisé, il 5 peut s'agir de Hg(1-x)CdxTe. D'autres exemples de matériaux utilisables pour des détecteurs sont les semi-conducteurs III - V (InAs (1-x) Sbx, Ga (1-x) InxSb ou Ga (1-x) InxAs (1-y) Sby) ou les semi-conducteurs de type IV - VI (Pb(1-x)SnxTe ou Pb (1-x) SnxSe) . La largeur de la bande interdite et la longueur d'onde de coupure varient en fonction de x. Dans HgxCd(1-x)Te à 77K, des compositions x = 0,225 et x=0,3 donnent des gap Eg=0,12 eV et Eg=0,24eV correspondant à des longueurs d'onde de coupure de 10 pm et 5,lpm respectivement. La barrière peut, dans le cas de HgxCd(1-x)Te avoir une largeur de bande interdite de Eg>0,6 eV, correspondant à une composition en Cd de x>0,52. La connexion n'est pas nécessairement par bille. On peut connecter le circuit par fil ou par adhésion moléculaire ou par toute autre technique. Un exemple de fabrication d'un détecteur mono spectral, tel qu'illustré en figure 3, va maintenant être donné. Les étapes de fabrications sont illustrées sur les figures 9A-9F. On remarque que ces étapes sont aussi applicables pour la réalisation des diodes du haut (la bande 22, d'un détecteur bi-spectral tel qu'illustré sur les figures 6-8). Dans la première étape (figure 9A) une résine 100 est déposée, et développée avec des tranchées, sur une hétérostructure comprenant au moins trois couches différentes. une couche barrière 120, une couche collectrice 102 et, en haut, une couche 110 de type de dopage opposé à celui de la couche collectrice 102. La structure définie par le masque de résine est, dans une deuxième étape, transférée dans l'hétérostructure par gravure. Cette structure débouche dans la barrière 120 (figure 9B). Si la couche collectrice 102 est de type p, la gravure peut induire une inversion du dopage des flancs 130,140 des mesas résultant, mais aussi du fond 132, 142 des tranchées dans la barrière 120. On obtient donc des couches, en surface des flancs, dont le type de dopage est inversé par rapport au type de dopage de la couche collectrice 102. Le résultat, après la deuxième étape, est illustré en figure 9B. L'inversion de dopage des flancs et des tranchées peut, alternativement, être induit par implantation, par exemple de bore, ou d'indium ou d'arsenic, ou par diffusion, par exemple de mercure ou de tellure. Dans une troisième étape, (comme illustré en figure 9C) une résine 136 est déposée sur l'ensemble précédemment obtenu, et développée pour graver le fond des tranchées. Le matériau 132, 142 de dopage inversé, localisé au fond des tranchées, est ensuite enlevé par une gravure qui permet de préserver au mieux les propriétés électriques des surfaces exposées, en particulier le dopage des flancs. La figure 9D illustre la structure après la gravure des fonds des tranchées et élimination de la résine 136. Un dépôt d'isolant 150 permet ensuite de passiver la structure, comme illustré en figure 9E. Dans une dernière étape, l'isolant 150 est ouvert pour permettre de prendre contact avec la diode par le dépôt ainsi que la structuration des contacts métalliques 160, 170 (figure 9F). La réalisation d'un détecteur bi-spectral suit les mêmes étapes illustrées en figures 9A-9F pour fabriquer la diode de la bande 21,2. La figure 10A montre une structure multi-15 spectrale après ces étapes. La tranchée est ensuite approfondie (figure 10B) par gravure pour déboucher dans une couche semelle 190, à travers une couche collectrice 210 en matériau semiconducteur. La gravure est par exemple une gravure qui permet d'inverser le dopage des flancs 150, 160 des mesas de la diode du bas. Celle -ci est formée par la couche 190 et la couche 210, qui ont des types de dopage opposés l'un de l'autre. Les pixels sont ensuite passivés par le dépôt d'un isolant 260 (figure 10C). Une structure métallique 270 et des moyens de contact électrique tels que des billes d'indium 280 permettent la prise de contact avec les diodes de la bande 2,2, à travers une ouverture 290 dans l'isolant (figure 10C). Selon une variante, il est possible de réaliser des contacts électriques sur les flancs de la diode du haut, comme illustré sur la figure 8. L'invention permet d'améliorer la performance et le rendement d'un circuit de détection de rayonnement infrarouge, constitué de pixels avec des faces gravées et avec ou moins une photodiode par pixel. Une amélioration des performances est obtenue par inversion du dopage des faces gravées par rapport à la région collectrice et l'utilisation d'au moins une couche barrière, ce qui permet d'obtenir un ensemble de pixels plus homogène, avec moins de défauts 15 et moins de bruit. Dans tous les modes de réalisation de l'invention expliqués ci-dessus, des moyens d'alimentation en tension des diodes sont prévus, mais non représentés sur les figures. De même un deuxième contact est prévu, par exemple du côté du substrat 1, 12, 19, 120, 190, le premier contact pouvant être pris, suivant le cas, soit directement sur la première couche collectrice 2, 10, 23, 102 (éventuellement à travers la couche barrière), soit sur la couche de dopage 51, 53, 55, 130, 131 recouvrant les flancs, soit sur la deuxième couche en matériau semi-conducteur 1, 11, 20 formant la première jonction avec la première couche collectrice. REVENDICATIONS 1. Dispositif de détection photonique, de type MESA, comportant au moins une première jonction, qui comporte elle même une première couche collectrice (2, 10, 23, 33), des flancs (5, 13, 25, 35) formés ou gravés dans cette couche collectrice, caractérisé en ce que ces flancs comportent au moins partiellement une couche (51, 53, 55, 65) de dopage opposé au dopage de la première couche collectrice. 2. Dispositif selon la revendication 1, comportant en outre une deuxième couche (1, 11, 20) en matériau semi-conducteur, de type de dopage opposé à celui de la première couche collectrice. 3. Dispositif selon la revendication 1 ou 2, la couche de dopage des flancs formant la première jonction avec la couche collectrice ou complétant ou prolongeant cette première jonction. 4. Dispositif selon l'une des revendications 1 à 3, un contact électrique étant pris soit sur la première couche collectrice, soit sur la couche (55) de dopage des flancs, soit sur la deuxième couche (1, 11, 20) en matériau semi-conducteur, de type de dopage différent de celui de la première couche collectrice. 5. Dispositif selon l'une des revendications 1 à 4, comportant une deuxième jonction (19, 21), dans laquelle des flancs (24) sont formés ou 5 gravés. 6. Dispositif selon la revendication 5, la deuxième jonction comportant une deuxième couche collectrice (21, 31). 7. Dispositif selon la revendication 6, les flancs formés dans la deuxième jonction ne comportant pas de couche (57, 67) de dopage opposé au dopage de la deuxième couche collectrice. 8. Dispositif selon la revendication 8, les flancs formés dans la deuxième jonction comportant au moins partiellement une couche (57, 67) de dopage opposé au dopage de la deuxième couche collectrice. 9. Dispositif selon l'une des revendications 6 à 8, une couche barrière étant disposée entre la première et la deuxième couche collectrice et la largeur de sa bande interdite étant supérieure aux largeurs des bandes interdites de ces deux couches. 10. Dispositif selon l'une des revendications 5 à 9, les deux jonctions ayant des 30 longueurs d'onde de coupure différentes. 11. Dispositif selon l'une des revendications 1 à 6, comportant en outre au moins une couche barrière (3, 12, 22) sur un côté de la première couche collectrice. 12. Dispositif selon la revendication 11, la couche (3) barrière ayant une largeur de bande interdite plus grande que celle de la première couche collectrice. 13. Dispositif selon la revendication 11 ou 12, un contact étant pris sur la première couche collectrice à travers la couche barrière (3). 14. Dispositif selon l'une des revendications 1 à 13, comportant en outre une couche (6, 15, 26) de passivation. 15. Procédé de réalisation d'un dispositif de détection photonique, de type MESA, comportant: - la formation d'au moins une première jonction, comportant elle - même une première couche collectrice (102), - la formation de flancs (130, 140) dans cette couche collectrice, et, au moins sur une partie de la surface des flancs, d'une couche (131, 141) de dopage opposé au dopage de la première couche collectrice. 16. Procédé selon la revendication 15, la jonction comportant en outre une deuxième couche (110, 25 120) en matériau semi-conducteur, de type de dopage différent de celui de la première couche collectrice. 17. Procédé selon la revendication 15 ou 16, comportant en outre une étape de formation d'un contact électrique avec la première couche collectrice. 18. Procédé selon la revendication 16, comportant en outre une étape de formation d'un contact électrique avec la deuxième couche en matériau semi-conducteur. 19. Procédé selon la revendication 15 ou 16, comportant en outre une étape de formation d'un contact électrique avec la couche de dopage formée à la surface des flancs. 20. Procédé selon l'une des revendications 15 à 19, l'inversion du dopage des flancs étant réalisée par gravure, ou par implantation ou par diffusion. 21. Procédé selon l'une des revendications 15 à 20, comportant en outre la formation d'une deuxième jonction, dans au moins une deuxième couche collectrice (210) et la formation de flancs dans cette deuxième couche collectrice. 22. Procédé selon la revendication 21, comportant la formation, à la surface des flancs de la deuxième couche collectrice, d'une couche (150, 160) de dopage opposé au dopage de la deuxième couche collectrice. 23. Procédé selon l'une des revendications 15 à 22, comportant en outre une étape de formation d'au moins une couche barrière sur un côté de la première couche collectrice. 24. Procédé selon la revendication 23, comportant en outre une étape de formation d'un contact électrique avec la première couche collectrice à travers la couche barrière.